【事件の表示】
　特許第３４０５１８８号「透過型スクリーン」の請求項１乃至３に係る特許に対する特許異議の申立てについて、次のとおり決定する。
【結　論】
　訂正を認める。
　特許第３４０５１８８号の請求項１及び２に係る特許を維持する。
【理　由】
１．手続の経緯
　特許第３４０５１８８号の請求項１乃至３に係る発明についての出願は、平成１０年４月１０日に特許出願され、平成１５年３月７日にその発明について特許権の設定登録がなされ、その後、その特許について、異議申立人大日本印刷株式会社より特許異議の申立てがなされ、平成１７年１月１１日付けで取消しの理由が通知され、その指定期間内である平成１７年３月２２日に訂正請求（後日取り下げ）がなされ、再度、平成１７年５月１２日付けで取消しの理由が通知され、その指定期間内である平成１７年７月１４日に訂正請求がなされたものである。
　　
２．訂正の適否についての判断
（１）訂正の内容
ア．訂正事項ａ
　特許請求の範囲の請求項１について、「前記レンチキュラーシートのレンズ面と反対側に、一方の面に、活性エネルギー線硬化型樹脂を主成分とし、層内に光拡散材を混入してなるハードコート層が形成されてなる拡散材を混入した樹脂板を、前記ハードコート層が最外面に配置されるように配設した構成であることを特徴とする透過型スクリーン。」とあるのを、「前記レンチキュラーシートのレンズ面と反対側の平坦面に、一方の面に、活性エネルギー線硬化型樹脂を主成分とし、層内に光拡散材を混入してなるハードコート層が、乾燥時の厚みで１乃至５０μｍで形成されてなる拡散材を混入した樹脂板を、前記ハードコート層が最外面に配置されるように配設した構成であり、前記ハードコード層が、ハードコート転写箔から前記樹脂板に転写されたものであることを特徴とする透過型スクリーン。」と訂正する。
イ．訂正事項ｂ
　同請求項３を削除する。
　
（２）訂正の目的の適否、新規事項の有無及び拡張・変更の存否
　訂正事項ａは、特許請求の範囲請求項１において、レンチキュラーシートのレンズ面と反対側の面の形状を平坦面に限定するとともに、ハードコート層の厚みを乾燥時の厚みで１乃至５０μｍに限定し、さらに、訂正前の請求項３の構成要件を付加する限定をする訂正であり、これらの訂正は、特許請求の範囲を減縮することを目的とする訂正である。そして、「レンチキュラーシートのレンズ面と反対側の面の形状を平坦面とすること」は、本願明細書「００１９」段落に記載されている。また、「ハードコート層の厚みを乾燥時の厚みで１乃至５０μｍとすること」は、本願明細書「００３２」段落に記載されている。
　次に、訂正事項ｂは、特許請求の範囲を減縮することを目的とする訂正である。
　また、訂正事項ａ及びｂはいずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）本件発明
　上記２．で示したように上記訂正が認められるから、本件の請求項１及び２に係る発明（以下、「本件発明１及び２」という。）は、上記訂正に係る訂正明細書の特許請求の範囲の請求項１及び２に記載された事項により特定される次のとおりのものである。
「【請求項１】
　投写器側から順に、フレネルレンズシートと、投写光を水平方向にのみ屈折させる作用を持つ、片面にシリンドリカルレンズ面を有する水平レンチキュラーシート、とを有する透過型スクリーンにおいて、
　前記レンチキュラーシートのレンズ面と反対側の平坦面に、
　一方の面に、活性エネルギー線硬化型樹脂を主成分とし、層内に光拡散材を混入してなるハードコート層が、乾燥時の厚みで１乃至５０μｍで形成されてなる拡散材を混入した樹脂板を、前記ハードコート層が最外面に配置されるように配設した構成であり、
　前記ハードコード層が、ハードコート転写箔から前記樹脂板に転写されたものであることを特徴とする透過型スクリーン。」
【請求項２】
　前記ハードコート層は、さらに層内に帯電防止剤を混入した構成であることを特徴とする請求項１記載の透過型スクリーン。」
　
（２）平成１７年５月１２日付けの取消理由について
　平成１７年５月１２日付けの取消理由通知書において「本件出願は、特許法第３６条第４項及び第６項に規定する要件を満たしていない。」とした点については、上記訂正請求により取消理由は解消された。
　
（３）異議申立人提出の証拠／平成１７年１月１１日付けの取消理由で引用された刊行物
　刊行物１．特開平８−２２０７７号公報（異議申立人が提出した甲第１号証）　
　刊行物２．特開平１０−８３０２９号公報（同甲第２号証）
　刊行物３．特開平７−２８１６９号公報（同甲第３号証）　
　刊行物４．特開平１０−７２６号公報（同甲第４号証）
　
（４）対比・判断
［本件発明１について］
　本件発明１と上記刊行物１乃至４に記載された発明とを比較検討する。
　刊行物１、３には、レンチキュラーシートのレンズ面と反対側に、一方の面に、紫外線硬化型樹脂ハードコート層が形成されてなる樹脂板を、前記ハードコート層が最外面に配置されるように配設した透過型スクリーン、が記載されている。
　しかしながら、刊行物１、３に記載された透過型スクリーンは、本件発明１のような「レンチキュラーシートのレンズ面と反対側の平坦面に、前記ハードコード層が、ハードコート転写箔から前記樹脂板に転写されたものによって最外面に配置されるように配設した透過型スクリーン」ではない。
　さらに、刊行物１は、本件発明１のようにハードコート層が層内に光拡散材を混入してなるものではなく、また、刊行物３は、本件発明１のように前記樹脂板が光拡散材を混入してなるものではない。
　同様に、刊行物２，４には、本件発明１のような「レンチキュラーシートのレンズ面と反対側の平坦面に、前記ハードコード層が、ハードコート転写箔から前記樹脂板に転写されたものによって最外面に配置されるように配設した透過型スクリーン」に関する記載は何等なく、それを示唆する記載もない。
　そして、本件発明１は、「レンチキュラーシートのレンズ面と反対側の平坦面に、一方の面に、活性エネルギー線硬化型樹脂を主成分とし、層内に光拡散材を混入してなるハードコート層が形成されてなる拡散材を混入した樹脂板を、前記ハードコート層が最外面に配置されるように配設した構成であり、前記ハードコード層が、ハードコート転写箔から前記樹脂板に転写されたものである透過型スクリーン」とすることにより、プロジェクションテレビ等の観察側の最外面の表面に傷が付かない耐久性のある透過型スクリーンを安価に提供できるという優れた作用効果を奏するものである。
　したがって、本件発明１は、刊行物１乃至４に記載された発明に基づいて当業者が容易になし得た発明であるとすることはできない。
　
［本件発明２について］
　本件発明２は本件発明１を引用する発明であり、本件発明１の構成を全て包含する発明であるから、［本件発明１について］の項で述べた理由と同様の理由により、刊行物１乃至４に記載された発明に基づいて当業者が容易になし得た発明であるとすることはできない。
　
（５）むすび
　以上のとおりであるから、特許異議申立ての理由、その証拠、平成１７年１月１１日付け及び平成１７年５月１２日付けの取消理由、その証拠によっては、本件発明１及び２についての特許を取り消すことができない。
　また、他に本件発明１及び２についての特許を取り消すべき理由を発見しない。
　よって、結論のとおり決定する。
【異議決定日】
平成１７年８月２３日（２００５．８．２３）
【訂正の要旨】
審決（決定）の【理由】欄参照。
（５４）【発明の名称】
透過型スクリーン
（５７）【特許請求の範囲】
　【請求項１】
　投写器側から順に、フレネルレンズシートと、投写光を水平方向にのみ屈折させる作用を持つ、片面にシリンドリカルレンズ面を有する水平レンチキュラーシート、とを有する透過型スクリーンにおいて、
　前記レンチキュラーシートのレンズ面と反対側
の平坦面
　一方の面に、活性エネルギー線硬化型樹脂を主成分とし、層内に光拡散材を混入してなるハードコート層が
、乾燥時の厚みで１乃至５０μｍで
り、
　
前記ハードコード層が、ハードコート転写箔から前記樹脂板に転写されたものであ
　【請求項２】
　前記ハードコート層は、さらに層内に帯電防止剤を混入した構成であることを特徴とする請求項１記載の透過型スクリーン。
【発明の詳細な説明】
　【０００１】
　【発明の属する技術分野】
　本発明は、液晶透過型プロジェクションテレビ等に使用される透過型スクリーンに係わり、特に、最も最外面の観察側の表面に傷が付くことを防止した透過型スクリーン用レンチキュラーシートに関する。
　【０００２】
　【従来の技術】
　画像投写装置であるＣＲＴ方式のプロジェクションテレビにおいて、赤、青、緑の発光面を持つ３本の投写管が水平方向一列に並べられており、このため従来、この種のプロジェクションテレビには色ずれを防止するために表裏両面にシリンドリカルレンズ群を配列した両面レンチキュラーシートが用いられてきた。
　【０００３】
　一方、近年透過型液晶プロジェクションテレビが普及しつつある。液晶プロジェクションテレビの場合、その投射機構により３管式のＣＲＴ方式と比較して、赤、青、緑の色ずれの問題がないために、両面にシリンドリカルレンズ群を配列した両面レンチキュラーシートを用いる必要がなく、片面にシリンドリカルレンズ群を配列した片面レンチキュラーシートが使用できる。
　【０００４】
　従来、レンチキュラーシートの成型する方法として、金型を製作し、下記の様な成型方法が取られていた。
　（１）ポリスチレン樹脂、ポリオレフィン樹脂、アクリル樹脂、ポリカーボネート樹脂、塩化ビニル樹脂等の透明樹脂シートを加熱し、熱溶融状態で平プレスにて、金型を用いて型押しする方法。
　（２）エクストル−ダによる溶融押出し成型にて、溶融状態で押し出される樹脂表面にエンボスロール金型を用いて型押しする。
　（３）紫外線または電子線硬化性樹脂組成物をエンボスロール金型の成型面に塗工し、透明基材をエンボスロール金型に供給し、前記透明基材を介して紫外線または電離放射線を照射し、前記樹脂を硬化させると同時に樹脂成型物であるレンズを透明基材に重合接着せしめるか、または透明基材に前記樹脂を塗工し、エンボスロール金型に供給し、前記透明基材を介して紫外線または電離放射線を照射し、前記樹脂を硬化させると同時に樹脂成型物であるレンズを透明基材に重合接着せしめる方法等が挙げられる。
　【０００５】
　上述のように、レンチキュラーシートは樹脂の成形によって製造されていた。しかし、透過型スクリーンを構成するレンチキュラーシートは、テレビの外装として表面を直接外部にさらされており、レンチキュラーシートの材質は、前述したように樹脂であるために、埃りが付着し易く、表面を拭いたりするときに傷つき易いという問題点があった。
　【０００６】
　また、上記の問題を解決するために、液状のハードコート剤をディプコート法、ロールコート法等の方法でスクリーン部材の観察面の表面に塗布し、耐擦傷性のハードコート層を形成していた。しかし、少なくても片面に凹凸状のシリンドリカルレンズ群を有するレンチキュラーシートの様なスクリーン部材の表面に液状のハードコート剤を所定の厚さで、精度良く、均一に塗布することは困難であった。また、スクリーンサイズの大型化に伴って、大面積の部材に精度良く、均一に塗布する塗布装置はおおがかりな装置となり製造上、スクリーンのコストアップの要因になっていた。
　【０００７】
　【発明が解決しようとする課題】
　本発明は、このような問題点を鑑みてなされたもので、プロジェクションテレビの透過型スクリーンに使用される水平レンチキュラーシートの最も最外面の観察側の表面に傷が付くことを防止できる安価な透過型スクリーン用ンチキュラーシートを提供するものである。
　【０００８】
　【課題を解決するための手段】
　上記課題は、下記の手段によって解決できる。
　すなわち、請求項１記載に係わる発明は、
　投写器側から順に、フレネルレンズシートと、投写光を水平方向にのみ屈折させる作用を持つ、片面にシリンドリカルレンズ面を有する水平レンチキュラーシート、とを有する透過型スクリーンにおいて、
　前記レンチキュラーシートのレンズ面と反対側
の平坦面
　一方の面に、活性エネルギー線硬化型樹脂を主成分とし、層内に光拡散材を混入してなるハードコート層が
、乾燥時の厚みで１乃至５０μｍで
り、
　
前記ハードコード層が、ハードコート転写箔から前記樹脂板に転写されたものであ
　【０００９】
　請求項２に係わる発明は、
　前記ハードコート層は、さらに層内に帯電防止剤を混入した構成であることを特徴とする請求項１記載の透過型スクリーンである。
　【００１０】
　【００１１】
　【００１２】
　【００１３】
　【００１４】
　【００１５】
　【００１６】
　【００１７】
＜作用＞
　本発明によれば、プロジェクションテレビの透過型スクリーンに使用される水平レンチキュラーシートの最も観察側の表面にハードコート層を形成されているために、傷が付くことを防止でき、耐久性の高い透過型スクリーン用レンチキュラーシートが得られる。
　【００１８】
　【発明の実施の形態】
　以下に本発明の実施の形態についての一例を図面を参照しながら詳細に説明する。
　図１は、水平レンチキュラーシートのレンズ面の反対側の面に、直接、耐擦傷性のハードコート層を形成した本発明の透過型スクリーン用レンチキュラーシートの一例を示す。
　図２は、本発明で使用されるハードコート転写箔の構成の一例を示す。
　図３は、水平レンチキュラーシートのレンズ面と反対側の面に直接、耐擦傷性のハードコート層を形成した本発明の透過型スクリーン用レンチキュラーシートの製造方法の一実施例を示す。
　図４は、水平レンチキュラーシートのレンズ面と反対側の面に、一方の面にハードコート層の形成され透明樹脂基板のハードコート層が最も最外面の観察側に配置するように、粘着層を介して配設した本発明の透過型スクリーン用レンチキュラーシートの一例を示す。
　図５は、水平レンチキュラーシートのレンズ面と反対側の面に、一方の面にハードコート層の形成され透明樹脂基板のハードコート層が最も最外面の観察側に配置するように、粘着層を介して配設した本発明の透過型スクリーン用レンチキュラーシートの製造方法の一実施例を示す。
　【００１９】
　まず、図１に基づいて、水平レンチキュラーシートのレンズ面と反対側の面に、直接、耐擦傷性のハードコート層を形成した本発明の透過型スクリーン用レンチキュラーシートの一例について説明する。
　投写器（図示せず）側から順に、フレネルシート（図示せず）と、投写光を水平方向にのみ屈折させる作用を持つ拡散材の含まない透明な水平レンチキュラーシート３の反対側の平坦面に紫外線硬化型樹脂層４が形成されており、レンチキュラーシート３を介して紫外線を照射し、光学的に、シリンドリカルレンズ２によって集光して硬化した部分以外の粘性を有する未硬化部分にのみ黒色遮光層５が、水平レンチキュラーシート３の非集光部である所定の位置に配列ている。
　該黒色遮光層５が形成された面に、直接、ハードコート転写箔より転写されたハードコート層６を形成したことを特徴とする透過型スクリーン用レンチキュラーシート１である。
　【００２０】
　本発明のレンチキュラーシートは、ポリスチレン樹脂、ポリオレフィン樹脂、アクリル樹脂、ポリカーボネート樹脂、塩化ビニル樹脂等の透明樹脂、または紫外線または電子線硬化性樹脂組成物から成形されるが、特に材質に限定されるものではない。
　【００２１】
　本発明のレンチキュラーシートのレンズ面と反対側の面に形成する紫外線硬化性樹脂層は、粘着性を有するもので、紫外線の照射によって、その粘着性が消失する特性を持つ紫外線硬化性樹脂であれば良く、特に限定されない。
　上記特性を有するフィルム状の紫外線硬化型樹脂（例えばデュポン社製商品名「クロマリン」）をラミネートして形成したものでも良い。
　【００２２】
　黒色遮光層は、カーボンブラック、黒色の顔料、金属塩、あるいは黒色に着色したアクリル樹脂、有機シリコーン樹脂、ポリスチレン、尿素樹脂、ホルムアルデヒド縮合物等が挙げられるが、特に限定されるものではない。
　【００２３】
　本発明のハードコート層は、下記のハードコート転写箔を使用して、基材に転写形成されるものである。
　本発明で使用されるハードコート転写箔の一例を図２に基づいて詳細に説明する。
　基材シート８の一方の面に離型層９を介して活性エネルギー線硬化型樹脂の硬化物からなるハードコート層６が形成されており、更にそのハードコート層６の表面に粘着剤層１０、剥離可能な保護層１１をこの順に設けた構成のハードコート転写箔７である。
　【００２４】
　ハードコート転写箔に使用する基材シートは、従来公知の何れの基材シートでもよく、例えば、ポリエチレンテレフタレート、ポリエチレンテレフタレート／イソフタレート共重合体、ポリブチレンテレフタレート等のポリエステルフィルム、ポリエチレン、ポリプロピレン、ポリメチルペンテン等のポリオレフィンフィルム、ポリ塩化ビニルフィルム、ポリ塩化ビニルリデンフィルム、エチレン／ビニルアルコール共重合体フィルム、ポリカーボネートフィルムポリアミドフィルム等のプラスチックフィルムの単層又は積層体、上質紙上にポリオレフィンを形成したもの等の各種の加工紙等が使用できる。
　【００２５】
　従来のハードコート転写箔に使用されている上記基材シートの表面に設ける剥離層は、その上に設けるハードコート層に対する接着性が基材シートに対する接着性より小さい樹脂であり、特に好ましいものは１０乃至１００μｍ程度の厚みのシリコン系の離型ポリエチレンテレフタレートである。
　【００２６】
　上記樹脂からなる離型層を形成するには、上記樹脂の水分散体又は有機溶剤溶液を調整し、この塗工液を、例えば、ブレードコーティング、ロッドコーティング、ナイフコーティング、リバースロール、スプレーコーティング、オフセットグラビアコーティング等、任意の塗布方法により上記の基材シート上に塗布し乾燥することによって形成される。
　【００２７】
　この際、形成される離型層の厚みも重要であり、２μｍ以下、好ましくは０．１乃至１．０μｍの厚みである。
　【００２８】
上記離型層の上に設けるハードコート層は、電離活性エネルギー線硬化型塗料から形成する。特に好ましい電離活性エネルギー線硬化型塗料は電子線硬化型塗料及び紫外線硬化型塗料である。
　電子線硬化型塗料及び紫外線硬化型塗料は後者が光重合開始剤や増感剤を含有することを除いて成分的には同様なものであり、一般的には皮膜形成成分としてその構造の中にラジカル重合性の二重結合又はエポキシ基を有するポリマー、オリゴマー、モノマー等を主成分とするものである。
　本発明に好ましいものは、皮膜形成成分がアクリレート系の官能基を有するもの、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物の（メタ）アクリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、トリメチロールプロパントリ（メタ）アクリレート、ヘキサンジオール（メタ）アクリレート、トリプロピレングリコールジ（メタ）アクリレート、ジエチレングリコール（メタ）アクリレート、ペンタエリスリトールヘキサ（メタ）アクリレート、ジペンタエリスリトールヘキサ（メタ）アクリレート、１、６−ヘキサジオールジ（メタ）アクリレート、ネオペンチルグリコール（メタ）アクリレート等を比較的多量に含有するものである。
　このような多官能（メタ）アクリレート系の電離活性エネルギー線硬化型塗料を使用することによって、表面硬度、透明性、耐摩擦性、耐擦傷性等に優れたハードコート層を形成することができる。
　【００２９】
　又、上記の電子線硬化型塗料及び紫外線硬化型塗料とするには、この中に光重合開始剤として、アセトフェノン類、ベンゾフェノン、ミヒラーベンゾイルベンゾエート、α−アミロキシムエステル、テトラメチルチウラムモノサルファイド、チオキサントン類や光増感剤としてｎ−ブチルアミン、トリエチルアミン、トリ−ｎ−ブチルホスフィン等を混合して用いることができる。
　更に、光拡散材、帯電防止剤等必要に応じて、上記塗料に添加することもできる。
　【００３０】
　又、それらの硬化方法も従来技術がそのまま使用でき、各種電子線加速機から放出される５０乃至１，１０００ｋｅｖ、好ましくは１００乃至３００ｋｅｖのエネルギーを有する電子線等が使用され、紫外線硬化の場合は超高圧水銀灯、高圧水銀灯キセノンアーク、メタルハライドランプ等の光源から発する紫外線等が利用できる。
　【００３１】
　以上の如き硬化塗料は、例えば、ブレードコーティング、ロッドコーティング、ナイフコーティング、リバースロールコーティング、スプレーコーティング、オフセットグラビアコーティング等の任意の塗布方法により上記の離型層上に塗布されるが、特に塗布厚の精度、塗布表面の平滑性等に優れたグラビアコーティング、グラビアリバースコーティング、リバースロールコーティング、オフセットグラビアコーティング方法等が好適である。
　【００３２】
　又、上記の硬化型塗料の塗布量は少なすぎると十分な表面硬度や耐擦傷性のハードコート層が得られず、多すぎると硬化速度の低下や硬化時の基材シートのカール等の歪みを生じる為、乾燥時の厚みで１乃至５０μｍ、特に１．５乃至２０μｍの範囲が好適である。
　【００３３】
　使用する接着剤としては、感圧接着剤が使用できる。アクリル系樹脂に対して接着性の大きいものであれば良く、特に限定されるものではない。
　【００３４】
　保護層としては、ＰＥＴ、ＰＰ等の各種フィルムが用いられるが、好ましくは離型処理が施されたＰＥＴフィルムが望ましい。しかし、特に限定されるものではない。
　【００３５】
　本発明のハードコート転写箔使用する方法は、例えば、ハードコート転写箔を被転写材の表面に接着材層を対向させて重ね、圧力をかけて被転写材にハードコート層を転写させ、次いで基材シートを剥離することによって転写できる。
　【００３６】
　次に、水平レンチキュラーシートのレンズ面と反対側の面に、直接、耐擦傷性のハードコート層を形成した本発明の透過型スクリーン用レンチキュラーシートの製造方法の一例について図３に基づいて詳細に説明する。
　本発明で用いられるレンチキュラーシート３（図３（ａ））は、既に述べたように透明樹脂板を加熱平プレス成型する方法、エクストル−ダによる透明樹脂を溶融押出し成型する方法または金型を用いて型押しする方法または紫外線または電子線硬化性樹脂組成物を用いて紫外線または電離放射線を照射して成型する方法等によって成形されるが、特に材質および成型方法に限定されるものではないが、エクストル−ダによる溶融押出し成型、紫外線または電子線硬化性樹脂を用いた紫外線または電離放射線を照射して成型する方法が成型効率の点から望ましい。
　【００３７】
　上記レンチキュラーシート３の平坦面に、粘着性を有するもので、紫外線の照射によって、その粘着性が消失する特性を持つ紫外線硬化性樹脂層４を塗布または上記特性を有するフィルム状の紫外線硬化型樹脂（例えばデュポン社製クロマリン）をラミネートにより形成しても良い。（図３（ｂ））紫外線硬化性樹脂層４の厚さは１０乃至３０μｍの厚さが望ましい。
　【００３８】
　次に、レンチキュラーシートのレンズを介して紫外線を照射し、レンズ作用によって集光して硬化した部分４ａ以外の紫外線硬化性樹脂層４の未硬化部分４ｂに前記樹脂の粘性を利用して、黒色の粉体トナーを未硬化部分４ｂのみに付着させ、黒色遮光層５を形成する。（図３（ｃ））
　【００３９】
　黒色粉体トナーとしては、黒色の色素、顔料、カーボン、金属塩あるいは黒色に着色したアクリル樹脂、有機シリコーン樹脂、ポリスチレン、尿素樹脂、ホルムアルデヒド縮合物等が挙げられるが、特に限定されるものではない。必要に応じて、２種類以上の黒色粉体トナーを組み合わせて使用してもよい。
　【００４０】
　または、レンチキュラーシートのレンズを介して紫外線を照射し、レンズ作用によって集光して硬化した部分４ａ以外の紫外線硬化性樹脂層４の未硬化部分４ｂに前記樹脂の粘性を利用して、黒色の着色層を有する転写シート（図示せず）を着色層側で重ね合わせ、未硬化部分の前記樹脂の粘性を利用して、前記着色層を未硬化部分４ｂにのみ付着させた後、硬化部分の着色層をレンズシートから剥離することにより、黒色遮光層５を形成しても良い。
　前記転写シートは、黒色の着色層を有する転写シートであれば、転写シートの材質、構成等に特に限定されるものではなく汎用の転写シートが使用できる。
　【００４１】
　次に、ハードコート転写箔７の保護層１１を剥がし、水平レンチキュラーシートの反対面に形成された黒色遮光層５の面にハードコート転写箔の接着層の面と重ね合わせ、加圧ロール１２、１２′に通して、圧力をかけて転写箔を積層、接着させる。（図２（ｄ））
　【００４２】
　次いで、基材シート８を離型層９の面より剥離することによって水平レンチキュラーシートにハードコート層６を転写形成できる。水平レンチキュラーシートの最も観察側の平坦面に直接、耐擦傷性のハードコート層６を形成した本発明の透過型スクリーン用レンチキュラーシート１が得られる。（図２（ｅ））
　【００４３】
　次に、図４に基づいて、水平レンチキュラーシートのレンズ面と反対側の面に、一方の面にハードコート層の形成され透明樹脂板のハードコート層が最も最外面の観察側に配置するように、粘着層を介して配設した本発明の透過型スクリーン用レンチキュラーシートの一例について説明する。
　投写光を水平方向にのみ屈折させる作用を持つ拡散材の含まない透明な水平レンチキュラーシート３の反対側の平坦面に紫外線硬化型樹脂層４が形成されており、レンチキュラーレンズを介して紫外線を照射し、光学的に、シリンドリカルレンズ２によって集光して硬化した部分以外の粘性を有する未硬化部分にのみ黒色遮光層５が、水平レンチキュラーシートの非集光部である所定の位置に配列ている。
　該黒色遮光層５が形成された面に、一方の面にハードコート層６の形成され透明樹脂板１４のハードコート層６が最も最外面の観察側に配置するように、粘着層１３を介して配設されてた本発明の透過型スクリーン用レンチキュラーシート１である。
　【００４４】
　上記の本発明のレンチキュラーシートの材質およびその成型方法、レンチキュラーシートのレンズ面と反対側の平坦面に形成する紫外線硬化性樹脂層、黒色遮光層については、既に前述した水平レンチキュラーシートのレンズ面と反対側の面に、直接、耐擦傷性のハードコート層を形成した本発明の透過型スクリーン用レンチキュラーシートで使用した同様のものを使用できる。
　【００４５】
　次に、上記の水平レンチキュラーシートの最も観察側の平坦面に、一方の面にハードコート層の形成され透明樹脂板のハードコート層が最も最外面の観察側に配置するように、粘着層を介して配設された本発明の透過型スクリーン用レンチキュラーシートを製造する方法の一例を図５に基づいて詳細に説明する。
　【００４６】
　上記透明樹脂板は、拡散材を混入分散させたものを使用する。
　拡散材は、粉末ガラス、ガラスビーズ、微粉砕ガラス繊維、酸化チタン、炭酸カルシウム、二酸化珪素（シリカ）、酸化アルミニウム、各種粘土等の無機粉末または架橋重合体樹脂微粒子等の樹脂粉末等挙げることができるが、微粉末シリカが光拡散性の点から望ましい。
　また、透明樹脂板に混入分散させる拡散材の添加量は、目的に応じて適宜選択できる。本発明は、特に拡散材の種類および添加量は限定されない。
　【００４７】
　ハードコート転写箔７の保護層１１を剥がし、水平レンチキュラーシートの反面に形成された黒色遮光層５の面と重ね合わせ、加圧ロール１２、１２′に通して、圧力をかけて被転写材である透明樹脂板の一方の面に積層、接着させる。（図５（ｆ））
　【００４８】
　次に、既に述べたと同様の方法で製造した本発明に使用する黒色遮光層を形成したレンチキュラーシート（図５（ｇ））の黒色遮光層の面に粘着層１３を設け（図５（ｈ））、その粘着層１３の面に、ハードコート層を接着せしめた透明樹脂基板の基板面を重ね合わせ、加圧ロール１２、１２′を通し、粘着層１３を介して圧着積層する。（図５（ｉ））その後、ハードコート転写箔の基材シート８を離型層９の面から剥離除去し、水平レンチキュラーシートの最も観察側の平坦面に、一方の面にハードコート層の形成され透明樹脂板のハードコート層が最も観察側に配置するように、粘着層１３を介して接着して、本発明の透過型スクリーン用レンチキュラーシート１が得られる。（図５（ｊ））
　【００４９】
　【発明の効果】
　以上詳細に説明したように、本発明によれば、プロジェクションテレビ等の観察側の最外面の表面に傷が付かない耐久性のある安価な透過型スクリーン用レンチキュラーシートを提供できる。
【図面の簡単な説明】
　【図１】水平レンチキュラーシートのレンズ面の反対側の面に、直接、耐擦傷性のハードコート層を形成した本発明の透過型スクリーン用レンチキュラーシートの斜視図。
　【図２】本発明で使用されるハードコート転写箔の構成の一例を示す断面図。
　【図３】水平レンチキュラーシートのレンズ面と反対側の面に、直接、耐擦傷性のハードコート層を形成した本発明の透過型スクリーン用レンチキュラーシートの製造方法の一実施例の工程を示す図。
　【図４】水平レンチキュラーシートのレンズ面と反対側の面に、一方の面にハードコート層の形成され透明樹脂板のハードコート層が最も最外面の観察側に配置するように、粘着層を介して配設された本発明の透過型スクリーン用レンチキュラーシートの一例を示す斜視図。
　【図５】水平レンチキュラーシートのレンズ面と反対側の面に、一方の面にハードコート層の形成され透明樹脂板のハードコート層が最も最外面の観察側に配置するように、粘着層を介して配設された本発明の透過型スクリーン用レンチキュラーシートのの製造方法の一実施例の工程を示す図。
　【符号の説明】
　１…………本発明の透過型スクリーン用レンチキュラーシート
　２…………シルンドリカルレンズ
　３…………レンチキュラーシート
　４…………紫外線硬化性樹脂層
　５…………黒色遮光層
　６…………ハードコート層
　７…………ハードコート転写箔
　８…………基材シート
　９…………離型層
　１０、１３……粘着層
　１１………保護層
　１２、１２´……加圧ロール
　１４………透明樹脂板